(57)【要約】【課題】遊離ヨウ素の含有量が少なく、かつ着色の少ないヨウ化リチウム水溶液の製造方法を提供する。【解決手段】リチウム化合物及びヨウ化水素酸を反応させる反応工程と、上記反応工程で得られた液体から遊離ヨウ素を除去する除去工程とを包含する製造方法により、ヨウ化リチウム水溶液を製造する。【選択図】なし【特許請求の範囲】
【請求項１】
リチウム化合物及びヨウ化水素酸を反応させる反応工程と、
上記反応工程で得られた液体から遊離ヨウ素を除去する除去工程と、を包含することを特徴とするヨウ化リチウム水溶液の製造方法。
【請求項２】
上記ヨウ化水素酸が、０．０５〜１５重量％の遊離ヨウ素を含むことを特徴とする請求項１に記載のヨウ化リチウム水溶液の製造方法。
【請求項３】
上記除去工程が、吸着剤により遊離ヨウ素を除去する工程であることを特徴とする請求項１又は２に記載のヨウ化リチウム水溶液の製造方法。
【請求項４】
上記吸着剤が、活性炭、活性白土、シクロデキストリン、ゼオライト、シリカゲル及びアルミナからなる群より選ばれる少なくとも一つであることを特徴とする請求項３に記載のヨウ化リチウム水溶液の製造方法。
【請求項５】
上記除去工程が、水と混和しない有機溶媒により遊離ヨウ素を除去する工程であることを特徴とする請求項１又は２に記載のヨウ化リチウム水溶液の製造方法。
【請求項６】
上記水と混和しない有機溶媒が、水と混和しないエステル系溶媒、水と混和しない芳香族炭化水素系溶媒、及び水と混和しないエーテル系溶媒からなる群より選ばれる少なくとも一つであることを特徴する請求項５に記載のヨウ化リチウム水溶液の製造方法。
【請求項７】
上記除去工程が、吸着剤により遊離ヨウ素を除去する工程と、
水と混和しない有機溶媒により遊離ヨウ素を除去する工程と、を包含することを特徴とする請求項１又は２に記載のヨウ化リチウム水溶液の製造方法。
【請求項８】
ｐＨ調整工程を上記反応工程の後にさらに包含することを特徴とする請求項１から７のいずれか１項に記載のヨウ化リチウム水溶液の製造方法。
【請求項９】
上記ｐＨ調整工程が、上記反応工程によって得られた液体のｐＨを３〜１０に調整する工程であることを特徴とする請求項８に記載のヨウ化リチウム水溶液の製造方法。
【請求項１０】
上記反応工程に供する上記ヨウ化水素酸が、遊離ヨウ素の発生を抑えるための安定剤が添加されていないものであることを特徴とする請求項１から９のいずれか１項に記載のヨウ化リチウム水溶液の製造方法。
【請求項１１】
請求項１から１０のいずれか１項に記載のヨウ化リチウム水溶液の製造方法により製造された、遊離ヨウ素の含有量が０．０５重量％未満であるヨウ化リチウム水溶液。
【請求項１２】
色調が、ＡＰＨＡ  Ｎｏ．１５０以下である請求項１１に記載のヨウ化リチウム水溶液。
【請求項１３】
請求項１から１０のいずれか１項に記載のヨウ化リチウム水溶液の製造方法によりヨウ化リチウム水溶液を製造する製造工程と、
上記製造工程で得られたヨウ化リチウム水溶液から水分を除去する水分除去工程と、を包含することを特徴とするヨウ化リチウムの製造方法。
【発明の詳細な説明】
【技術分野】
【０００１】
本発明は、ヨウ化リチウム水溶液の製造方法に関する。
【背景技術】
【０００２】
ヨウ化リチウムは、水溶液として吸収式冷凍機用の吸収液に用いられるほか、酢酸製造用の助触媒などに用いられている。また、リチウム二次電池、色素増感太陽電池、有機ＥＬなどの電子材料分野への用途が盛んに開発されている。
【０００３】
ヨウ化リチウムの水溶液の製造方法としては、炭酸リチウムと水とのスラリーにヨウ化水素ガスを吹き込む製造方法（非特許文献１）、アルゴン雰囲気下、蒸留精製したヨウ化水素酸と炭酸リチウムとを反応させる製造方法（非特許文献２）、及び激しい攪拌下において、炭酸リチウムと水とのスラリーに、ヨウ素を溶解含有するヨウ化リチウム水溶液と硫化水素とを連続的に加えながら反応させる製造方法（特許文献１）が知られている。
【先行技術文献】
【特許文献】
【０００４】
【特許文献１】特開平１−１４８７０８号公報（１９８９年６月１２日公開）
【非特許文献】
【０００５】
【非特許文献１】日本化学会編，「新実験化学講座」，８巻，ｐ．４６２〜４６３，１９９７年，丸善株式会社
【非特許文献２】日本化学会編，「第４版実験化学講座」，１６巻，ｐ．２０６，１９９３年，丸善株式会社
【発明の概要】
【発明が解決しようとする課題】
【０００６】
ヨウ化水素酸は、ヨウ化リチウム水溶液を製造する方法において好ましい原料であるが、空気や光で容易に分解してヨウ素を遊離する不安定な材料である。市販のヨウ化水素酸は、遊離ヨウ素のために淡黄色から褐色に着色している。これら遊離ヨウ素により着色したヨウ化水素酸を用いてヨウ化リチウム水溶液を製造した場合、生成物であるヨウ化リチウムにおいても遊離ヨウ素による着色が認められる。
【０００７】
又、ヨウ素は金属に対する腐食性が強く、ヨウ素を含有しているヨウ化リチウム水溶液を保管あるいは乾燥する際には、特殊な材質の容器あるいは装置を必要とし、それらは一般的に高価である。
【０００８】
又、上記非特許文献１及び２の製造方法では、高価なヨウ化水素ガスをリチウム化合物との反応に用いるか、又は蒸留精製された遊離ヨウ素の含有量の少ないヨウ化水素酸をリチウム化合物との反応に用いる必要がある。又、特許文献１の製造方法では、毒性の強い硫化水素が用いられる。さらに、上記先行技術文献には、リチウム化合物とヨウ化水素酸の反応工程において生じる遊離ヨウ素について除去することは記載されていない。よって、例えば蒸留精製されたヨウ化水素酸を用いても結果として得られるヨウ化リチウム水溶液には遊離ヨウ素を多く含む虞がある。
【０００９】
本発明はこのような事情に鑑みて成された発明であり、ヨウ化水素酸を用いて、遊離ヨウ素の含有量が少なく、かつ着色の少ないヨウ化リチウム水溶液を製造する方法を提供する。本発明はまた、ヨウ化水素酸を用いて、遊離ヨウ素の含有量が少なく、かつ着色の少ないヨウ化リチウム水溶液を提供する。
【課題を解決するための手段】
【００１０】
上記の課題を解決するために、本発明に係るヨウ化リチウム水溶液の製造方法は、リチウム化合物及びヨウ化水素酸を反応させる反応工程と、上記反応工程で得られた液体から遊離ヨウ素を除去する除去工程とを包含することを特徴とする。
【発明の効果】
【００１１】
本発明によれば、ヨウ化水素酸を用いて、遊離ヨウ素の含有量が少なく、かつ着色の少ないヨウ化リチウム水溶液が得ることができるという効果を奏する。
【発明を実施するための形態】
【００１２】
以下、本発明について、詳細に説明する。
【００１３】
本発明に係るヨウ化リチウム水溶液の製造方法は、リチウム化合物及びヨウ化水素酸を反応させる反応工程と、反応工程で得られた液体から遊離ヨウ素を除去する除去工程と、を包含する。
【００１４】
反応工程においては、リチウム化合物の水溶液とヨウ化水素酸を用いて反応を行なう。よって、ヨウ化水素ガス又は硫化水素ガスとリチウム化合物水溶液とを用いる反応工程に比べて、定量的に収率よくリチウム化合物とヨウ化水素酸とを反応させることができる。
【００１５】
又、反応工程で得られたヨウ化リチウム水溶液を、遊離ヨウ素を除去する除去工程を行なうことで、ヨウ化水素酸に含有する遊離ヨウ素のみならず、リチウム化合物及びヨウ化水素酸を反応させる工程において発生した遊離ヨウ素をも除去できる。
【００１６】
従って、本発明に係る製造方法における除去工程は、ヨウ化リチウム水溶液における遊離ヨウ素の含有量を少なくすることができる。このため、ヨウ化リチウムにおいて遊離ヨウ素に起因する着色を少なくすることもできる。
【００１７】
また、除去工程に用いられる吸着剤は、ろ過によって効率よくヨウ化リチウム水溶液から除去できるものを採用できる。又、除去工程において水と混和しない有機溶剤を使用する場合は、ヨウ化リチウム水溶液と有機溶媒とは静置することで二相に分離する。このため、有機溶媒相のみを除去することができる。よって、ヨウ化水素酸を蒸留精製することによって遊離ヨウ素を除去する工程に比べると、簡便であり、大量のヨウ化リチウム水溶液から遊離ヨウ素を除去するのに適している。よって、従来技術に比べ工業的に有利であるといえる。
【００１８】
〔反応工程〕
本発明に係るヨウ化リチウム水溶液の製造方法が包含する反応工程では、リチウム化合物及びヨウ化水素酸を反応させる。
【００１９】
反応工程において用いるリチウム化合物としては、水酸化リチウム、炭酸リチウム、硫酸リチウム、酢酸リチウム、又はシュウ酸リチウム等が挙げられる。これらリチウム化合物は、単独で用いることも、２種以上を混合して用いることもできる。又、リチウム化合物としては、水酸化リチウム、又は炭酸リチウムが副生成物を除去しやすいことから好ましい。
【００２０】
反応工程において用いるヨウ化水素酸は、蒸留精製する必要がないことが、本発明の有利な点の一つである。反応後の除去工程によって遊離ヨウ素は除去されるため、０．０５〜１５重量％である遊離ヨウ素の含有量が多いヨウ化水素酸を用いることが可能である。より好ましくは遊離ヨウ素の含有量が０．１〜１０重量％のヨウ化水素酸を用いることができる。よって、次亜リン酸のような遊離ヨウ素の発生を抑える安定剤を配合していないヨウ化水素酸をも使用することができる。
【００２１】
反応工程においては、５０〜６０重量％の範囲内のヨウ化水素酸が好ましく用いられる。
【００２２】
反応工程においてリチウム化合物及びヨウ化水素酸を反応させる方法としては、例えば、リチウム化合物の水溶液に、ヨウ化水素酸を滴下する方法であってもよい。当該リチウム化合物の水溶液は無機成分を除去した水にリチウム化合物を溶解させたものであることがより好ましい。又、水に、リチウム化合物水溶液とヨウ化水素酸とを同時に滴下して製造することもできる。当該水は無機成分を除去した水であることがより好ましい。無機成分を除去した水としては、イオン交換水、純水、超純水が例として挙げられる。該リチウム化合物の水溶液を調製することによって不純物として無機成分を含まないヨウ化リチウム水溶液、さらにはヨウ化リチウム粉末を製造することができる。
【００２３】
無機成分を除去した水に対するリチウム化合物の量は、２０〜６０重量％の範囲とすることが好ましい。該範囲内とすることで、効率よくリチウム化合物を溶解させることができ、ヨウ化水素酸と効率的に反応させることができる。
【００２４】
また、リチウム化合物水溶液に、攪拌下において、ヨウ化水素酸を滴下することで、急激な反応による発熱を防止することができる。
【００２５】
リチウム化合物と反応させるヨウ化水素酸の使用量は、リチウム化合物に対して０．５〜１．５モル当量の範囲とすることが好ましい。該範囲内とすることで、ヨウ化リチウムを収率よく製造することができる。
【００２６】
反応工程は、遊離ヨウ素の発生を抑制する観点から、窒素ガス又はアルゴンガスのような不活性ガス条件下で行なうことが好ましい。
【００２７】
反応工程における反応器内の温度は、０〜１００℃の範囲内であることが好ましい。製造の容易さから、１０〜５０℃の範囲内であることが特に好ましい。
【００２８】
〔除去工程〕
本発明に係るヨウ化リチウム水溶液の製造方法が包含する除去工程では、吸着剤によって遊離ヨウ素を除去することもできる。
【００２９】
反応工程後に、除去工程においてヨウ化リチウム水溶液に吸着剤を投入することで、反応に用いられたヨウ化水素酸に初めから存在する遊離ヨウ素のみならず、反応工程において生じた遊離ヨウ素をも吸着することができる。従って、蒸留精製したヨウ化水素酸を使用しなくても、遊離ヨウ素の含有量の少ないヨウ化リチウム水溶液を、簡便に製造することができる。
【００３０】
本発明に係るヨウ化リチウムの製造方法が包含する遊離ヨウ素除去工程では、水と混和しない有機溶媒によって遊離ヨウ素を除去することもできる。
【００３１】
反応工程において得られたヨウ化リチウム水溶液に、水と混和しない有機溶媒を加えてから、振とう又は攪拌することで遊離ヨウ素を該有機溶媒に抽出することができる。
【００３２】
反応工程後に、除去工程において水と混和しない有機溶媒を用いることで、反応に用いられたヨウ化水素酸に初めから存在する遊離ヨウ素のみならず、反応工程において生じた遊離ヨウ素をも抽出することができる。水と混和しない有機溶媒を加えたヨウ化リチウム水溶液は、振とう又は攪拌を停止して静置することで、ヨウ化リチウム水溶液と遊離ヨウ素を抽出した有機溶媒との二相に分離できる。このため、有機溶媒は容易に除去することができる。従って、蒸留精製したヨウ化水素酸を使用しなくても、遊離ヨウ素の含有量の少ないヨウ化リチウム水溶液を、簡便に製造することができる。
【００３３】
（吸着剤）
除去工程において用いられる吸着剤としては、例えば、ろ過によって容易に除去することができるものがより好ましい。このような吸着剤としては粉末状であるものが挙げられ、より好ましくは活性炭、活性白土、シクロデキストリン、ゼオライト、シリカゲル又はアルミナ等が例として挙げられる。これら吸着剤は、単独で、又は２種以上を混合して使用することができる。
【００３４】
吸着剤の使用量は、ヨウ化リチウム水溶液中の遊離ヨウ素の含有量を考慮して適宜調整することができるが、ヨウ化リチウム水溶液に対して、好ましくは０．０１〜２０重量％、より好ましくは０．０５〜１５重量％、さらに好ましくは０．１〜１０重量％の範囲内であることがより好ましい。
【００３５】
吸着剤による除去工程は、さらなる遊離ヨウ素の発生を防止するために、不活性ガス条件下で攪拌しながら行われることが好ましい。
【００３６】
又、活性炭槽のような吸着剤を用いたフィルターを通過させることで、遊離ヨウ素を除去することもできる。
【００３７】
（有機溶媒）
除去工程に用いられる有機溶媒は、遊離ヨウ素を効果的に除去するために、ヨウ化リチウム水溶液と混和しない有機溶媒が用いられる。
【００３８】
水と混和しないとは、有機溶媒とヨウ化リチウム水溶液とを振とうした後、静置した時に、２相に分離している状態のことであり、相互に溶解していても構わない。
【００３９】
有機溶媒としては、エステル系溶媒、芳香族炭化水素系溶媒、又はエーテル系溶媒が例として挙げられる。
【００４０】
エステル系溶媒としては、酢酸エチル、酢酸イソプロピル、酢酸ブチル、酢酸アミル、又は酢酸ヘキシル等が好ましく用いられる。芳香族炭化水素系溶媒としては、ベンゼン、トルエン、キシレン、エチルベンゼン、又はジエチルベンゼン等が用いられる。エーテル系溶媒としては、イソプロピルエーテル、ブチルエーテル、又はメチルｔ−ブチルエーテル等が好ましく用いられる。また、水と混和しないのであれば、ケトン系溶媒、アルコール系溶媒を使用してもよい。これら溶媒は単独で、又は２種以上を混合して使用することができる。
【００４１】
上記有機溶媒の使用量は、使用する有機溶媒、及びヨウ化リチウム水溶液中の遊離ヨウ素の含有量を考慮して適宜調整できる。遊離ヨウ素を除去する効率において、特にエステル系溶媒を使用することが好ましい。
【００４２】
例えば、エステル系溶媒として、酢酸ブチルを用いる場合、ヨウ化リチウム水溶液１００重量部に対して、酢酸ブチルを好ましくは１０〜２０００重量部、より好ましくは１５〜１５００重量部、さらに好ましくは３０〜１０００重量部の範囲内で用いることによって、好ましく遊離ヨウ素を除去することができる。
【００４３】
上記水と混和しない有機溶媒による除去工程は、さらなる遊離ヨウ素の発生を防止するために、不活性ガス条件下で振とう又は攪拌しながら行われることが好ましい。
【００４４】
本発明に係る遊離ヨウ素を除去する除去工程は、吸着剤により遊離ヨウ素を除去する工程と、水と混和しない有機溶媒により遊離ヨウ素を除去する工程とが挙げられる。除去工程は、上記２つの除去工程のいずれか一方のみを採用することもできるし、両方の除去工程を採用することもできる。又、両方の除去工程を採用する場合、これら工程の順序は限定されない。
【００４５】
〔ｐＨ調整工程〕
本発明に係るヨウ化リチウム水溶液の製造方法は、ｐＨ調整工程を包含することがより好ましい。ｐＨ調整工程は、反応工程の後にヨウ化リチウム水溶液のｐＨを調整する工程である。
【００４６】
反応工程において、反応の効率を高めるためにヨウ化水素酸を過剰に投入した場合、反応工程後におけるヨウ化リチウム水溶液のｐＨは酸性となっている。よってｐＨ調整工程において、リチウム化合物を用いることで、過剰に存在するヨウ化水素酸を中和することが好ましい。
【００４７】
ｐＨ調整工程において用いられるｐＨ調整剤は、リチウム化合物であることが好ましい。リチウム化合物としては、水酸化リチウム、炭酸リチウム、硫酸リチウム、酢酸リチウム、又はシュウ酸リチウム等が好ましく用いられる。
【００４８】
ヨウ化リチウム水溶液の品質の安定性、製品の安全性の観点から、ヨウ化リチウム水溶液のｐＨは、好ましくは３〜１０、より好ましくは４〜９、さらに好ましくは５〜８の範囲内に調整されることが好ましい。
【００４９】
ｐＨ調整工程は、反応工程後であれば、除去工程の前後のいずれかにおいて行うことができる。
【００５０】
以上のようにして、本発明に係るヨウ化リチウム水溶液の製造方法によって得られるヨウ化リチウム水溶液も本発明の範疇である。
【００５１】
本発明に係るヨウ化リチウム水溶液は、色調が、ＡＰＨＡ  Ｎｏ．（ハーゼン色数）１５０以下、より好ましくはＡＰＨＡ  Ｎｏ．が１００以下であるヨウ化リチウム水溶液であることが好ましい。
【００５２】
また、本発明に係るヨウ化リチウム水溶液の遊離ヨウ素の含有量は、０．０５重量％未満が好ましく、より好ましくは０．０２重量％未満である。遊離ヨウ素の含有量を０．０５重量％未満とすることで、遊離ヨウ素による着色のないヨウ化リチウム水溶液を得ることができる。本発明に係るヨウ化リチウム水溶液の製造方法によれば、遊離ヨウ素の含有量を０．０５重量％未満とすることができる。
【００５３】
＜本発明に係るヨウ化リチウムの製造方法＞
本発明に係るヨウ化リチウムの製造方法は、上述した本発明に係るヨウ化リチウム水溶液の製造方法を行なう製造工程と、製造工程で得られたヨウ化リチウム水溶液から水分を除去する水分除去工程と、を包含する。
【００５４】
〔水分除去工程〕
本発明に係るヨウ化リチウムの製造方法が包含する水分除去工程は、製造工程で得られたヨウ化リチウム水溶液から水分を除去する工程である。
【００５５】
ヨウ化リチウム水溶液から水分を除去することで、本発明に係る製造方法で得られたヨウ化リチウム水溶液から、ヨウ化リチウムの固体を得ることができる。従って、本発明に係るヨウ化リチウム水溶液の製造方法によって得られたヨウ化リチウム水溶液を、水溶液として用いる用途以外の用途に使用することができる。
【００５６】
水分を除去する方法としては、例えば、ヨウ化リチウム水溶液を攪拌しながら、減圧下、加温することで水分を除去する方法が挙げられる。
【００５７】
水分除去工程において加温する場合、加温の条件は、製造するヨウ化リチウム水和物の種類によって適宜設定すればよい。例えば、ヨウ化リチウム３水和物は、７５℃以下の温度条件で得ることができる。ヨウ化リチウム無水和物を製造する場合には、１２０〜３００℃で加温することが好ましい。又、ヨウ化リチウムの安定性の観点から、加温条件は３９０℃より低い温度であることが好ましい。
【００５８】
水分除去工程における減圧条件は、０．４〜１０ｋＰａであることが好ましい。さらに効率的に水分を除去するためには０．４〜３ｋＰａであることが好ましい。又、特にヨウ化リチウム無水物を効率的に製造する場合は、０．４〜２ｋＰａであることが好ましい。
【実施例】
【００５９】
遊離ヨウ素の含有量、およびヨウ化リチウム水溶液中のヨウ素イオン濃度は、以下の方法により測定した。
＜遊離ヨウ素の含有量の測定方法＞
試料の一部を１００ｍｌの三角フラスコに秤量し、０．０１Ｍチオ硫酸ナトリウム水溶液（力価＝１．００４）を用いて滴定した。
＜ヨウ化リチウム水溶液中のヨウ素イオン濃度の測定方法＞
ヨウ化リチウム水溶液の一部を２００ｍｌのビーカーに秤量し、０．１Ｍ硝酸銀水溶液（力価＝１．００３）を用いて滴定した。
【００６０】
〔実施例１〕
攪拌装置、温度計、ｐＨメーター、滴下ロートおよび固体投入口を備えた容量５００ｍｌの反応容器内を窒素で十分に置換した。該滴下ロートよりイオン交換水１３０．０ｇを反応容器内に投入した。攪拌下、該固体投入口より炭酸リチウム５０．０ｇ（０．６７６モル）を投入した。該滴下ロートに０．８５８重量％の遊離ヨウ素を含む褐色の５８重量％のヨウ化水素酸３１４．１ｇ （１．４００モル）を仕込んだ。反応容器内の温度を２５℃に設定した後、反応容器内の温度を２５〜４０℃の範囲に保ちながら、滴下ロート内のヨウ化水素酸を３８分かけて滴下した。滴下終了後、反応器内の温度を２５〜３０℃に保ちながら３０分間攪拌し熟成を続けた。熟成終了後の反応溶液のｐＨは−０．７１であった。ついで固体投入口より水酸化リチウムを投入し、反応溶液のｐＨを６．３に調整し褐色微濁のｐＨ調整液を得た。ｐＨ調整液中の遊離ヨウ素の含有量は０．１６４重量％であった。
【００６１】
次に固体投入口より活性炭（白鷺Ａ  武田薬品製）０．４ｇを上記ｐＨ調整液に投入し、反応容器内の温度を２５〜３０℃の範囲に保ちながら３０分間攪拌した後、吸引ビンに定性濾紙Ｎｏ．５Ｃ（ＡＤＶＡＮＴＥＣ製）を装着したヌッチェ上に、減圧下、反応容器の内容物を給液し、活性炭を濾過し、さらに濾紙上の活性炭をイオン交換水０．４ｇで洗浄し、濾液と洗浄液を合わせて無色透明のヨウ化リチウム水溶液を得た。色差計ＳＥ６０００（日本電色工業製）を用いて該ヨウ化リチウム水溶液の色調を測定したところ、ＡＰＨＡ  Ｎｏ．は７６であった。
【００６２】
ヨウ化リチウム水溶液のヨウ素イオン濃度は３７．３重量％であった。これをヨウ化リチウム濃度に換算するとヨウ化リチウムの収率は９２．０％であった。また、ヨウ化リチウム水液中の遊離ヨウ素の含有量は０．００１７重量％であり、遊離ヨウ素の除去率は９９．０％であった。
【００６３】
〔実施例２〕
攪拌装置、温度計、ｐＨメーター、滴下ロートおよび固体投入口を備えた容量５００ｍｌの反応容器内を窒素で十分に置換した。該滴下ロートよりイオン交換水１３０．２ｇを反応容器内に投入した。攪拌下、該固体投入口より炭酸リチウム５０．０ｇ（０．６７６モル）を投入した。該滴下ロートに５．９３重量％の遊離ヨウ素を含む黒褐色の５８重量％のヨウ化水素酸３２６．４ｇ（１．３８モル）を仕込んだ。反応容器内の温度を２５℃に設定した後、反応容器内の温度を２５〜４０℃の範囲に保ちながら、滴下ロート内のヨウ化水素酸を４１分かけて滴下した。滴下終了後、反応器内の温度を２５〜３５℃に保ちながら３０分間攪拌し熟成を続けた。熟成終了後の反応溶液のｐＨは−０．６９であった。ついで固体投入口より水酸化リチウムを投入することで反応容器内のｐＨを６．０に調整し、黒色のｐＨ調整液を得た。遊離ヨウ素の濃度は３．９３重量％であった。上記色差計を用いてｐＨ調整液の色調を測定したところ、ＡＰＨＡ  Ｎｏ.は２８７０（測定上限値）であった。
【００６４】
次に、容量２００ｍｌのビーカーに上記のｐＨ調整液を１００．０ｇ秤量した。ついで活性炭（白鷺Ａ  武田薬品製）１０．０ｇを上記ビーカー内に投入し、２５〜３５℃を保ちながら３０分間攪拌した後、吸引ビンに定量濾紙Ｎｏ．５Ｃ（ＡＤＶＡＮＴＥＣ製）を装着した内径５５ｍｍヌッチェ上に、減圧下、ビーカーの内容物を給液し、活性炭を濾過し、さらに濾紙上の活性炭をイオン交換水５．０ｇで洗浄し、濾液と洗浄液を合わせて微黄色澄明のヨウ化リチウム水溶液を得た。上記色差計を用いて、該ヨウ化リチウム水溶液の色調を測定したところＡＰＨＡ  Ｎｏ．は６２であった。
【００６５】
実施例１と同様の方法で分析したところ、ヨウ化リチウムの収率は９９．８％であった。また、ヨウ化リチウム水溶液中の遊離ヨウ素の含有量は０．０３６１重量％であり、遊離ヨウ素の除去率は９９．０％であった。
【００６６】
〔実施例３〕
実施例1の方法により得られた遊離ヨウ素濃度が０．１６４重量％である褐色微濁のｐＨ調整液を用いて以下の操作を実施した。該ｐＨ調整液５０ｇを容量５００ｍｌの分液ロートに移送し、次に酢酸ブチル５０．０ｇを投入し、５分間振とうした後、５分間静置分液したところ、褐色の有機層と無色透明のヨウ化リチウム水溶液を得た。ヨウ化リチウムの収率は１００％であり、ヨウ化リチウム水溶液のＡＰＨＡ  Ｎｏ．は６４であった。また、ヨウ化リチウム水溶液中に遊離ヨウ素は検出できなかった。
【００６７】
〔実施例４〕
実施例２の方法により得られた遊離ヨウ素濃度が３．９３重量％である黒色のｐＨ調整液を用いて以下の操作を実施した。該ｐＨ調整液５０．３ｇを２００ｍｌ分液ロートに移送し、次に酢酸ブチル１００．４ｇを投入し、５分間振とうした後、５分間静置分液したところ、黒褐色の有機層と微黄色のヨウ化リチウム水溶液を得た。上記色差計を用いてヨウ化リチウム水溶液の色調を測定したところＡＰＨＡ  Ｎｏ．は１３０であった。ヨウ化リチウム水溶液中の遊離ヨウ素の含有量は０．０１８１％であり、遊離ヨウ素の除去率は９９．６％であった。
【００６８】
〔比較例１〕
実施例３の方法において、酢酸ブチルに代えてヘキサン５０ｇを使用して実施し、有機層と褐色のヨウ化リチウム水溶液を得た。ヨウ化リチウム水溶液の色調はＡＰＨＡ  Ｎｏ．２８７０（測定上限値）であり、有機層中に遊離ヨウ素は抽出されていなかった。
【００６９】
〔比較例２〕
実施例３の方法において、酢酸ブチルに代えてクロロホルム５０ｇを使用して実施し、有機層と褐色のヨウ化リチウム水溶液を得た。該ヨウ化リチウム水溶液のＡＰＨＡ  Ｎｏ．は２８７０（測定上限値）であり、有機層中に遊離ヨウ素は抽出されていなかった。
【００７０】
上記実施例１及び２における活性炭投入前後のヨウ化リチウム水溶液における遊離ヨウ素の含有量の比較、及びＡＰＨＡ  Ｎｏ．の比較により、該除去工程が有効であることが確認された。
【００７１】
上記実施例３〜４における水と混和しない有機溶媒による遊離ヨウ素の除去工程の前後における、ヨウ化リチウム水溶液における遊離ヨウ素の含有量の比較の比較により、該除去工程が有効であることが確認された。
【００７２】
〔実施例５〕
実施例１で得られたヨウ化リチウム水溶液を用いて以下の操作を実施した。ヨウ化リチウム水溶液５ｍｌを容量５０ｍｌのナス型フラスコに入れ、エバポレーターを用いて、５０℃／３ｋＰａで１時間かけて水を留去した後、１４０℃／３ｋＰａで２時間かけてさらに濃縮乾固して、白色のヨウ化リチウムの結晶を得た。カールフィッシャー法で測定したところ、結晶中の水分は２０．３重量％であり、得られた結晶はヨウ化リチウム２水和物であった。
【００７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７４】
本発明に係る製造方法は、例えばリチウム二次電池に用いられるようなヨウ化リチウムの製造に好適に利用することができる。